(57)【要約】【課題】保形性が良好で、通気性があり、家庭洗濯も可能で、かつ着用感も良好な通気性織物とその製造方法及びこれを用いた衣服を提供する。【解決手段】経糸２と緯糸３で構成される通気性織物であって、通気性織物の織組織は平織物１であり、経糸２及び緯糸３は、コットン１００質量％紡績糸、コットンとポリエステルの混紡紡績糸及びコットンとアクリル系の混紡紡績糸から選ばれる少なくとも一つの紡績糸であり、経糸２は１０〜３０本に１本又は２本の割合で存在しておらず、緯糸３は６〜２０本に１本程度の割合で存在しておらず、経糸及び緯糸の存在していない部分は空隙４，５を形成している。この織物は、主たる経糸及び緯糸は、前記コットンを含む紡績糸とし、一例として、経糸２は１０〜３０本に１本又は２本の割合で配置させず、緯糸３は６〜２０本に１本の割合でアルカリ水溶液可溶型ポリエステル糸を配置して織製し、精練する際にアルカリ水溶液によりアルカリ水溶液可溶型ポリエステル糸を溶解除去して得る。【選択図】図１
2020015995.tif 000002
【特許請求の範囲】
【請求項１】
経糸と緯糸で構成される通気性織物であって、
前記通気性織物の織組織は平織物であり、
前記経糸及び緯糸は、コットン１００質量％紡績糸、コットンとポリエステルの混紡紡績糸及びコットンとアクリル系の混紡紡績糸から選ばれる少なくとも一つの紡績糸であり、
前記経糸は１０〜３０本に１本又は２本の割合で存在しておらず、
前記緯糸は６〜２０本に１本程度の割合で存在しておらず、
前記経糸及び緯糸の存在していない部分は空隙を形成していることを特徴とする通気性織物。
【請求項２】
前記緯糸は、６〜２０本に１本の割合でアルカリ水溶液可溶型ポリエステル糸を配置して織物とし、織物製造後に前記アルカリ水溶液可溶型ポリエステル糸を除去する請求項１に記載の通気性織物。
【請求項３】
前記通気性織物のＪＩＳ  Ｌ１０９６のＡ法(フラジール法)による通気性が、４０〜１５０cm3/cm2・secである請求項１又は２に記載の通気性織物。
【請求項４】
前記経糸及び緯糸の存在していない部分と直角方向の糸は表側又は裏側でブリッジ構造となっているか、又は直行する糸と交差する交差構造となっている請求項１〜３のいずれかに記載の通気性織物。
【請求項５】
前記通気性織物の単位面積当たりの質量は７０〜２００ｇ／ｍ2である請求項１〜４のいずれかに記載の通気性織物。
【請求項６】
請求項１〜５のいずれかに記載の通気性織物を使用した衣服。
【請求項７】
前記衣服は、作業用衣服又は夏期用ユニフォームである請求項６に記載の衣服。
【請求項８】
請求項１〜５のいずれかに記載の通気性織物の製造方法であって、
主たる経糸及び緯糸は、コットン１００質量％紡績糸、コットンとポリエステルの混紡紡績糸及びコットンとアクリル系の混紡紡績糸から選ばれる少なくとも一つの紡績糸とし、
前記経糸は、１０〜３０本に１本又は２本の割合で配置させず、
前記緯糸は、６〜２０本に１本の割合でアルカリ水溶液可溶型ポリエステル糸を配置して平織物を織製し、
前記平織物を精練する際に、アルカリ水溶液により前記アルカリ水溶液可溶型ポリエステル糸を溶解除去することを特徴とする通気性織物の製造方法。
【請求項９】
請求項１〜５のいずれかに記載の通気性織物の製造方法であって、
経糸及び緯糸は、コットン１００質量％紡績糸、コットンとポリエステルの混紡紡績糸及びコットンとアクリル系の混紡紡績糸から選ばれる少なくとも一つの紡績糸とし、
前記経糸は１０〜３０本に１本又は２本の割合で配置させず、前記緯糸は６〜２０本に１本の割合で空打ちして配置させずに平織物を織製することを特徴とする通気性織物の製造方法。
【発明の詳細な説明】
【技術分野】
【０００１】
本発明は、作業服、夏期用ユニフォーム等に好適な通気性織物とこれを用いた衣服及び通気性織物の製造方法に関する。
【背景技術】
【０００２】
暑い時期に着用する服や発汗を伴う作業服は、生地を薄くしたり、メッシュを形成して蒸れ感を抑制し、清涼感を付与するなどの工夫が必要である。特許文献１には、ナイロンなどの合成繊維からなるフィラメント糸を使用し、単位面積当たりの質量（目付）を１５〜５０ｇ／ｍ2と軽くし、蒸れ感の少ない軽量織物が提案されている。特許文献２には、溶解しない繊維としてポリエステルフィラメント糸を使用し、溶解する経糸及び緯糸の双方にアルカリ可溶性ポリエステルを使用し、タテ方向及びヨコ方向の双方を部分的に溶解除去して通気性を上げることが提案されている。
【先行技術文献】
【特許文献】
【０００３】
【特許文献１】特開２０１６−２２３０２０号公報
【特許文献２】特開２０１１−０８９２３１号公報
【発明の概要】
【発明が解決しようとする課題】
【０００４】
しかし、従来の通気性織物は、通気性は良くても保形性に問題があり、安全性が重視される作業服や、しっかりした形が重要視される夏期用ユニフォーム等に適用するには問題があった。
【０００５】
本発明は、上記問題を解決するため、保形性が良好で、通気性があり、家庭洗濯も可能で、かつ着用感も良好な通気性織物とその製造方法及びこれを用いた衣服を提供する。
【課題を解決するための手段】
【０００６】
本発明の通気性織物は、経糸と緯糸で構成される通気性織物であって、前記通気性織物の織組織は平織物であり、前記経糸及び緯糸は、コットン１００質量％紡績糸、コットンとポリエステルの混紡紡績糸及びコットンとアクリル系の混紡紡績糸から選ばれる少なくとも一つの紡績糸である。前記経糸は１０〜３０本に１本又は２本の割合で存在しておらず、前記緯糸は６〜２０本に１本程度の割合で存在していない。当該経糸及び緯糸の存在していない部分は空隙を形成していることを特徴とする。
【０００７】
本発明の衣服は、前記の通気性織物を使用した衣服である。
【０００８】
本発明の通気性織物の製造方法は、前記の通気性織物の製造方法であって、主たる経糸及び緯糸は、コットン１００質量％紡績糸、コットンとポリエステルの混紡紡績糸及びコットンとアクリル系の混紡紡績糸から選ばれる少なくとも一つの紡績糸とし、前記経糸は１０〜３０本に１本又は２本の割合で糸を配置させず、前記緯糸は６〜２０本に１本程度の割合でアルカリ水溶液可溶型ポリエステル糸を配置して平織物を織製し、前記平織物を精練する際に、アルカリ水溶液により前記アルカリ水溶液可溶型ポリエステル糸を溶解除去することを特徴とする。
【０００９】
本発明の別の通気性織物の製造方法は、前記の通気性織物の製造方法であって、経糸及び緯糸は、コットン１００質量％紡績糸、コットンとポリエステルの混紡紡績糸及びコットンとアクリル系の混紡紡績糸から選ばれる少なくとも一つの紡績糸とし、前記経糸は１０〜３０本に１本又は２本の割合で配置させず、前記緯糸は６〜２０本に１本程度の割合で糸を配置させずに平織物を織製することを特徴とする。
【発明の効果】
【００１０】
本発明は、経糸及び緯糸は、コットン１００質量％紡績糸、コットンとポリエステルの混紡紡績糸及びコットンとアクリル系の混紡紡績糸から選ばれる少なくとも一つの紡績糸であり、前記経糸及び緯糸はそれぞれ、所定本数に１本の割合で存在しておらず、前記経糸及び緯糸の存在していない部分は空隙を形成していることにより、保形性が良好で、通気性があり、家庭洗濯も可能で、かつ着用感も良好な通気性織物とその製造方法及びこれを用いた衣服を提供できる。すなわち、経糸及び緯糸に紡績糸を使用することにより、経糸と緯糸が滑りにくく、経糸と緯糸の交差点を動きにくくし、空隙があっても保形性を保持できる。また、経糸及び緯糸にコットン１００質量％紡績糸、コットンとポリエステルの混紡紡績糸又はコットンとアクリル系の混紡紡績糸を使用することにより、吸湿性、吸水性を付与し、着心地及び着用感を良好に保てる。
【図面の簡単な説明】
【００１１】
【図１】図１は本発明の一実施形態の通気性織物の模式的表面図である。
【図２】図２は本発明の一実施形態の通気性織物のブリッジ構造を示す模式的断面図である。
【図３】図３は本発明の一実施形態の通気性織物の交差構造を示す模式的断面図である。
【図４】図４は本発明の実施例１の通気性織物の表面写真（倍率２０）である。
【図５】図５は本発明の実施例１の通気性織物の表面写真（倍率１００）である。
【発明を実施するための形態】
【００１２】
本発明の通気性織物は、経糸及び緯糸はコットン１００質量％紡績糸、コットンとポリエステルの混紡紡績糸及びコットンとアクリル系の混紡紡績糸から選ばれる少なくとも一つの紡績糸とすることにより、着心地を良好に保てる。コットンは吸湿性、吸水性があり、肌にも優しく、発汗を伴う作業服や、夏期用ユニフォーム等に好適である。混紡紡績糸の場合は、混紡紡績糸を１００質量％としたとき、コットン２０質量％以上１００質量％未満、ポリエステル又はアクリル系０質量％を超え８０質量％以下が好ましく、さらに好ましくはコットン３０質量％以上１００質量％未満、ポリエステル又はアクリル系０質量％を超え７０質量％以下である。耐摩耗性を挙げるため、さらにナイロンを、０質量％を超え２０質量％以下の範囲で加えてもよい。
【００１３】
本発明の通気性織物は、平織物で構成する。平織物であると、部分的に経糸及び緯糸を除去しても形が崩れにくく、保形性を良好に保てる。平織物を構成する前記緯糸は６〜２０本に１本程度の割合で存在しておらず、前記経糸は１０〜３０本に１本又は２本の割合で存在していない。前記経糸及び緯糸の存在していない部分（以下、「不存在部」ともいう。）は空隙を形成している。不存在となる緯糸の本数の好ましくは８〜１６本に１本の割合、さらに好ましくは１０〜１４本に１本の割合である。また不存在となる経糸は、１０〜３０本に１本又は２本の割合である。糸を通す一つの羽に２本の糸を通すことが多く、５〜１５羽に１羽の割合で糸を配置させないことが好ましい。ただし、織物時や後工程の染色時等のテンションにより２本分の割合が１本分に見えることもあるので上記割合としている。なお、好ましくは、８〜１４羽に１羽の割合で糸不存在の空羽を配置させる。これにより、空隙を形成して通気性が向上するとともに、保形性を保ち、型崩れしにくい。経糸及び緯糸のいずれか一方の不存在の糸割合が多くなると保形性は確保しにくく、不存在の糸割合が小さくなると通気性が低下する。
【００１４】
本発明の通気性織物の製造方法としては、前記経糸は１０〜３０本に１本又は２本の割合で織物製造時に存在させないことで空隙を形成し、前記緯糸は６〜２０本に１本程度の割合で可溶性糸、例えばアルカリ水溶液可溶型ポリエステル糸や水溶性ビニロン糸を配置して織物とし、織物製造後に前記アルカリ水溶液可溶型ポリエステル糸や水溶性ビニロン糸を除去するのが通常であるが、好ましくは、アルカリ水溶液可溶型ポリエステル糸を配置して織物とし、織物製造後に前記アルカリ水溶液可溶型ポリエステル糸を除去する方法である。
【００１５】
また、前記経糸は１０〜３０本に１本又は２本の割合で織物製造時に存在させないことで空隙を形成し、前記緯糸は６〜２０本に１本の割合で空打ちして糸を存在させないで織物を製造する方法でも良い。なお、緯糸を空打ちする場合は、後工程である染色工程時にテンションがかかるため不存在部が消滅することもありうる。したがって、緯糸を８〜１５回程度打ち込んだ後、２〜５回程度空打ちすることが、染色工程後において１本分の不存在部を生成するために有効である。
【００１６】
通気性織物のＪＩＳ  Ｌ１０９６のＡ法(フラジール法)による通気性は、４０〜１５０cm3/cm2・secが好ましく、より好ましくは５０〜１３０cm3/cm2・secであり、さらに好ましくは６０〜１１０cm3/cm2・secである。前記の範囲であれば夏期用衣料に好適である。なお、このような通気性を発現するために不存在部は、経糸及び緯糸共に３〜９ｍｍ間隔程度で存在させるのが好ましい。
【００１７】
前記経糸及び緯糸の不存在部と直角方向の糸は表側又は裏側でブリッジ構造になっているか、又は直行する糸と交差する交差構造になっているのが好ましい。ブリッジ構造は、織物製造後にアルカリ水溶液可溶型ポリエステル糸を除去することで形成される。あるいは、空打ちの場合は奇数回空打ちすることでブリッジ構造が形成される。直行する糸と交差する交差構造は、空打ちの場合は偶数回空打ちすることで形成される。このとき、偶数回空打ちしても、空隙の間隔は奇数回空打ちとほぼ同一となる。なお、空打ちは緯糸についての技術用語であるが、経糸は綜絖通しの際の経糸を１０〜３０本に１本又は２本の割合で抜くことにより、不存在にすることができる。
【００１８】
通気性織物を構成する経糸及び緯糸は、紡績糸とする。経糸及び緯糸に紡績糸を使用することにより、経糸と緯糸が滑りにくく、経糸と緯糸の交差点を動きにくくし、空隙があっても保形性を保持できる。紡績糸は、メートル番手で単糸は（２０／１）〜（８０／１）番（分子はメートル番手、分母は糸の本数。以下同じ。）が好ましく、より好ましくは（２５／１）〜（７０／１）番である。双糸は（４０／２）〜（１００／２）番が好ましく、より好ましくは（５０／２）〜（９０／２）番である。この範囲であれば通気性と保形性を両立した織物を構成できる。
【００１９】
アルカリ水溶液可溶型ポリエステル糸は、例えば、５−ナトリウムスルホイソフタル酸成分等を共重合したエチレンテレフタレート糸が使用できる。このポリエテルは、アルカリ易容性ポリエステル糸（カチオン染料可染型ポリエステル糸）ともいわれる。アルカリ水溶液可溶型ポリエステル糸は、５０〜２００デニールが好ましく、特に５０〜１００デニールのフィラメントを２本より合わせて１００〜２００デニールとして用いるのが好ましい。
【００２０】
通気性織物の単位面積当たりの質量は６０〜３００ｇ／ｍ2が好ましく、より好ましくは７０〜２００ｇ／ｍ2である。この範囲であれば発汗を伴う作業服や、夏期用ユニフォーム等に好適である。
【００２１】
本発明の衣服は、前記の通気性織物を使用した衣服である。衣服は通常、縫製によって作られる。好ましい衣服は、作業用衣服又は夏期用ユニフォーム等である。シャツやジャンパー等の上衣、ス本やスカート等の下衣に好適である。その他、帽子、家庭着、パジャマ等にも好適である。
【００２２】
本発明の通気性織物の第１の製造方法は次の工程からなる。
（１）主たる経糸及び緯糸は、コットン１００質量％紡績糸、コットンとポリエステルの混紡紡績糸及びコットンとアクリル系の混紡紡績糸から選ばれる少なくとも一つの紡績糸とする。前記において、「主たる」とは、下記のアルカリ水溶液可溶型ポリエステル糸を除く意味である。なお、通気性や保形性を阻害しない範囲で制電糸やその他糸を用いることも問題ない。
（２）前記経糸は１０〜３０本に１本又は２本の割合で織物製造時に存在させないことで空隙を形成する。経糸を通す羽に空羽部分を配置することにより糸不存在部が形成できる。前記緯糸は６〜２０本に１本程度の割合でアルカリ水溶液可溶型ポリエステル糸を配置し平織物を織製する。
（３）前記平織物を精練する際に、アルカリ水溶液によりアルカリ水溶液可溶型ポリエステル糸を溶解除去する。通常、コットン１００質量％紡績糸、コットンとポリエステルの混紡紡績糸及びコットンとアクリル系の混紡紡績糸から選ばれる少なくとも一つの紡績糸は、精練工程が必須であり、この精練工程でアルカリ水溶液可溶型ポリエステル糸を溶解除去することは、同じく可溶性糸である水溶性ビニロン糸を用いた場合、別工程で水処理が必要な点をふまえると製造コスト的に利点がある。
（４）その後、必要に応じて漂白及び染色することができる。漂白及び染色は、常法に従う。
【００２３】
本発明の通気性織物の第２の製造方法は、経糸は第１の製造方法と同様に実施し、緯糸は６〜２０本に１本程度の割合で空打ちして配置させずに平織物を織製する。その後、必要に応じて漂白及び染色することができる。漂白及び染色は、常法に従う。
【００２４】
以下図面によって本発明の通気性織物を説明する。図１は本発明の一実施形態の通気性織物の模式的表面図である。この織物は経糸２と緯糸３で構成される平組織織物１であり、経糸２は２２本に２本の割合で存在しておらず、空隙４が形成されている。緯糸３も１２本に１本の割合で存在しておらず、空隙５が形成されている。空隙４と空隙５は格子模様を形成している。
【００２５】
図２は本発明の一実施形態の通気性織物のブリッジ構造を示す模式的断面図である。経糸２と交差して緯糸３が配置されているが、空隙４の部分はブリッジ構造６となっている。ブリッジ構造６の形成方法は前記のとおりである。この例は緯糸３のブリッジ構造６を示したが、経糸についても同様である。図３は本発明の一実施形態の通気性織物の交差構造を示す模式的断面図である。経糸２と交差して緯糸３が配置されているが、空隙４の部分は交差構造７となっている。同一織物の中にブリッジ構造６と交差構造７を混在することもできる。
【実施例】
【００２６】
以下実施例により、本発明をさらに具体的に説明する。なお本発明は下記の実施例に限定されるものではない。
【００２７】
（実施例１）
綿（コットン）３５質量％、ポリエステル（ＰＥＴ）６５質量％の混紡紡績糸の双糸（メートル番手６０／２番）を経糸と緯糸に使用し、平織組織とし、経糸は１羽あたり２本の双糸を通し、１２羽に１羽の割合で空羽とした（２４本に２本の割合で不存在）。緯糸は１２本に１本の割合で均等にアルカリ水溶液可溶型ポリエステル糸を配置した。アルカリ水溶液可溶型ポリエステル糸は、ＫＢセーレン社製、製品名"ベルピュア"を用い、７５デニール２本をより合わせて１５０デニールとして使用した。そして、平織物を精練する際に、アルカリ水溶液によりアルカリ水溶液可溶型ポリエステル糸を溶解除去した。漂白及び染色は、常法に従った。得られた織物の単位面積当たりの質量は１４０ｇ／ｍ2であった。不存在部の間隔は経糸及び緯糸共に約５ｍｍである。図４〜図５に実施例１の通気性織物の表面写真を示す。図４〜図５において、縦方向の糸は織物の経糸、横方向の糸は織物の緯糸である。織物評価は表１にまとめて示す。
【００２８】
（実施例２）
綿（コットン）３５質量％、ポリエステル（ＰＥＴ）６５質量％の混紡紡績糸の双糸（メートル番手６０／２番）を経糸と緯糸に使用し、平織組織とし、経糸は１羽あたり２本の双糸を通し、１２羽に１羽の割合で空羽とした。緯糸は１０本打った後、４回空打ちを行った。そして、平織物を精練、漂白及び染色は、常法に従った。それぞれの工程のテンションにより４回の空打ち部分が糸１本程度の空隙となった。得られた織物の単位面積当たりの質量は１４０ｇ／ｍ2であった。不存在部の間隔は経糸及び緯糸共に約５ｍｍである。織物評価は表１にまとめて示す。
【００２９】
（比較例１）
綿（コットン）３５質量％、ポリエステル６５質量％の混紡紡績糸の双糸（メートル番手６０／２番）を経糸と緯糸に使用し、平織組織（サラシ）とした以外は実施例１と同様に実験した。比較例１のＪＩＳ  Ｌ１０９６のＡ法(フラジール法)による通気性は、２３(cm3/cm2・sec)であった。
【００３０】
【表１】
2020015995.tif 000003
【００３１】
表１から明らかなとおり、本発明の実施例１の織物は通気性が良く、洗濯後の寸法安定性が良かった。また、本発明の実施例１の織物を使用して、作業着（上着）を縫製した。この作業着（上着）は、保形性が良好で、通気性があり、家庭洗濯も可能で、かつ着用感も良好であった。
【産業上の利用可能性】
【００３２】
本発明の通気性織物は、作業用衣服、夏期用ユニフォーム等のほか、シャツやジャンパー等の上衣、ズボンやスカート等の下衣に好適である。その他、帽子、家庭着、パジャマ等にも好適である。
【符号の説明】
【００３３】
１  平組織織物
２  経糸
３  緯糸
４，５  空隙
６  ブリッジ構造
７  交差構造
【図１】
2020015995.tif 000004
【図２】
2020015995.tif 000005
【図３】
2020015995.tif 000006
【図４】
2020015995.tif 000007
【図５】
2020015995.tif 000008